(57)【要約】  感光性樹脂組成物及びそれから調製される硬化膜が本明細書に開示される。本感光性樹脂組成物は、シロキサンポリマー、１，２−キノンジアジド化合物、エポキシ化合物、及び式１で表される少なくとも１つのシラン化合物を含む。シラン化合物は、本樹脂組成物中のエポキシ化合物と共に、シロキサンポリマー中に存在する高反応性のシラノール基の数をさらに減少させる。その結果、後処理で使用される化学薬品に対する耐性（耐薬品性）が最大化されて、優れた安定性を有する硬化膜を提供することができる。【選択図】なし【特許請求の範囲】
【請求項１】
感光性樹脂組成物であって、
（Ａ）シロキサンポリマーと、
（Ｂ）１，２−キノンジアジド化合物と、
（Ｃ）エポキシ化合物と、
（Ｄ）下記の式１で表される少なくとも１つのシラン化合物と、を含み、
［式１］
（Ｒ１）ｎＳｉ（ＯＲ２）４−ｎ
式１中、
Ｒ１は、１〜１２個の炭素原子を有するアルキル、２〜１０個の炭素原子を有するアルケニル、または６〜１５個の炭素原子を有するアリールであり、複数のＲ１が同じ分子内に存在する場合、各Ｒ１は互いに同じかまたは異なっていてもよく、Ｒ１がアルキル、アルケニル、またはアリールである場合、水素原子は部分的または全体的に置換されていてもよく、Ｒ１はヘテロ原子を含有する構造単位を含んでいてもよく、
Ｒ２は、水素、１〜６個の炭素原子を有するアルキル、２〜６個の炭素原子を有するアシル、または６〜１５個の炭素原子を有するアリールであり、複数のＲ２が同じ分子内に存在する場合、各Ｒ２は互いに同じかまたは異なっていてもよく、Ｒ２がアルキル、アシル、またはアリールである場合、水素原子は部分的または全体的に置換されていてもよく、
ｎは、０〜３の整数である、感光性樹脂組成物。
【請求項２】
前記エポキシ化合物（Ｃ）が、カルボキシル基を含まない、請求項１に記載の感光性樹脂組成物。
【請求項３】
前記シロキサンポリマー（Ａ）が、下記の式２で表されるシラン化合物に由来する少なくとも１つの構造単位を含み、
［式２］
（Ｒ３）ｎＳｉ（ＯＲ４）４−ｎ
式２中、
Ｒ３は、１〜１２個の炭素原子を有するアルキル、２〜１０個の炭素原子を有するアルケニル、または６〜１５個の炭素原子を有するアリールであり、複数のＲ３が同じ分子内に存在する場合、各Ｒ３は互いに同じかまたは異なっていてもよく、Ｒ３がアルキル、アルケニル、またはアリールである場合、水素原子は部分的または全体的に置換されていてもよく、Ｒ３はヘテロ原子を含有する構造単位を含んでいてもよく、
Ｒ４は、水素、１〜６個の炭素原子を有するアルキル、２〜６個の炭素原子を有するアシル、または６〜１５個の炭素原子を有するアリールであり、複数のＲ４が同じ分子内に存在する場合、各Ｒ４は互いに同じかまたは異なっていてもよく、Ｒ４がアルキル、アシル、またはアリールである場合、水素原子は部分的または全体的に置換されていてもよく、
ｎは、０〜３の整数である、請求項１または２に記載の感光性樹脂組成物。
【請求項４】
前記シロキサンポリマー（Ａ）が、式中ｎが０である式２のシラン化合物に由来する構造単位を含む、請求項３に記載の感光性樹脂組成物。
【請求項５】
前記少なくとも１つのシラン化合物（Ｄ）が、前記シロキサンポリマーの固形分１００重量部を基準にして０．５〜１８重量部の量で含まれる、請求項１に記載の感光性樹脂組成物。
【発明の詳細な説明】
【技術分野】
【０００１】
本発明は、感光性樹脂組成物及びそれから調製される硬化膜に関する。具体的には、本発明は、優れた耐薬品性を有する硬化膜が形成されるポジ型感光性樹脂組成物、及びその組成物から調製され、かつ液晶表示装置（ＬＣＤ）または有機発光ダイオード（ＯＬＥＤ）で使用される硬化膜に関する。
【背景技術】
【０００２】
一般に、透明な平坦化膜が、絶縁のために薄膜トランジスタ（ＴＦＴ）基板上に形成されて、ＬＣＤまたはＯＬＥＤにおいて、透明電極とデータ線との間の接触を防止する。データ線の近くに配置された透明な画素電極を介して、パネルの開口率を高め、高輝度／高解像度を達成することができる。このような透明平坦化膜を形成するためには、いくつかの処理ステップが用いられて特定のパターン形状が付与され、より少ない処理ステップしか必要とされないため、ポジ型感光性樹脂組成物がこのプロセスで広く用いられている。特に、シロキサンポリマーを含有するポジ型感光性樹脂組成物は、高耐熱性、高透明度、及び低誘電率を有する材料としてよく知られている。
【０００３】
高耐熱性、高透明度、及び高解像度を担うシロキサン組成物は、当該技術分野で知られている。従来のシロキサン組成物は、フェニル残基を有するＴ型シロキサン構造単位とＱ型シロキサン構造単位とが互いに組み合わされているシロキサンポリマーに１，２−キノンジアジド化合物を添加することによって得ることができる。例えば、韓国特許出願公開第２００６−５９２０２号は、２０モル％以下の量でフェノール性ヒドロキシル基を含有するシロキサンポリマーと、その中のフェノール性ヒドロキシル基に対してオルトまたはパラ位にメチル基を含有していないキノンジアジド化合物（０．１〜１０重量％）と、溶媒として、アルコール性ヒドロキシル基を含有する化合物及び／またはカルボニル基を含有する環式化合物とを含む組成物を開示している。また、少なくとも９５％の透過率を有し、特定の色度座標を満たす組成物から調製される硬化膜も開示する。
【０００４】
一方、このようなシロキサン組成物を含有する従来のポジ型感光性組成物を用いて調製される平坦化膜、または同じ組成物を用いる表示装置は、硬化膜が、後処理で使用される溶媒、酸、塩基などに浸漬されるか、またはそれらと接触した際に、硬化膜が基板から隆起または剥離するなどの問題を有する場合がある。さらに、高い精度／解像度に対する要求が高まると共に、処理時間を短縮するために、後処理で使用される溶媒、酸、アルカリなどの濃度が従来よりも高くなっている。したがって、良好な耐薬品性を有する硬化膜を形成し得る感光性樹脂組成物への要求が高まっている。
【発明の開示】
【発明が解決しようとする課題】
【０００５】
したがって、後処理で使用される化学薬品（溶媒、酸、アルカリなど）に対する良好な耐薬品性を有する硬化膜を形成し得る感光性樹脂組成物、及びそれから調製され、かつＬＣＤ、ＯＬＥＤなどで使用される硬化膜を提供することが、本発明の目的である。
【課題を解決するための手段】
【０００６】
本発明の一態様に従って、（Ａ）シロキサンポリマー、（Ｂ）１，２−キノンジアジド化合物、（Ｃ）エポキシ化合物、及び（Ｄ）以下の式１で表される少なくとも１つのシラン化合物を含む感光性樹脂組成物が提供される。
【０００７】
［式１］
（Ｒ１）ｎＳｉ（ＯＲ２）４−ｎ
式１中、
Ｒ１は、１〜１２個の炭素原子を有するアルキル、２〜１０個の炭素原子を有するアルケニル、または６〜１５個の炭素原子を有するアリールであり、複数のＲ１が同じ分子内に存在する場合、各Ｒ１は互いに同じかまたは異なっていてもよく、Ｒ１がアルキル、アルケニル、またはアリールである場合、水素原子は部分的または全体的に置換されていてもよく、Ｒ１はヘテロ原子を含有する構造単位を含んでいてもよく、
Ｒ２は、水素、１〜６個の炭素原子を有するアルキル、２〜６個の炭素原子を有するアシル、または６〜１５個の炭素原子を有するアリールであり、複数のＲ２が同じ分子内に存在する場合、各Ｒ２は互いに同じかまたは異なっていてもよく、Ｒ２がアルキル、アシル、またはアリールである場合、水素原子は部分的または全体的に置換されていてもよく、
ｎは、０〜３の整数である。
【発明の効果】
【０００８】
感光性樹脂組成物が、エポキシ化合物、ある特定の構造を有するシラン化合物、ならびにシロキサンポリマーを含むため、シロキサンポリマー中に存在する高反応性のシラノール基の数がさらに減少し得る。その結果、後処理で使用される化学薬品に対する耐性（耐薬品性）が最大化されて、優れた安定性を有する硬化膜を提供することができる。
【発明を実施するための最良の形態】
【０００９】
本発明に従う感光性樹脂組成物は、（Ａ）シロキサンポリマー、（Ｂ）１，２−キノンジアジド化合物、（Ｃ）エポキシ化合物、及び（Ｄ）式１で表される少なくとも１つのシラン化合物を含み、任意に（Ｅ）溶媒、（Ｆ）界面活性剤、及び／または（Ｇ）接着補助剤をさらに含み得る。
【００１０】
以下に、感光性樹脂組成物の各構成成分が詳細に説明される。
【００１１】
本開示では、「（メタ）アクリル」は「アクリル」及び／または「メタクリル」を意味し、「（メタ）アクリレート」は「アクリレート」及び／または「メタクリレート」を意味する。
【００１２】
（Ａ）シロキサンポリマー
シロキサンポリマー（ポリシロキサン）は、シラン化合物の縮合物及び／またはその加水分解物を含む。
【００１３】
この場合、シラン化合物またはその加水分解物は、単官能から四官能のシラン化合物であり得る。
【００１４】
結果として、シロキサンポリマーは、以下のＱ型、Ｔ型、Ｄ型、及びＭ型から選択されるシロキサン構造単位を含むことができる。
【００１５】
−Ｑ型シロキサン構造単位：例えば、四官能シラン化合物、または４つの加水分解性基を有するシラン化合物の加水分解物に由来し得る、シリコン原子及び４個の隣接する酸素原子を含むシロキサン構造単位。
【００１６】
−Ｔ型シロキサン構造単位：例えば、三官能シラン化合物、または３つの加水分解性基を有するシラン化合物の加水分解物に由来し得る、シリコン原子及び３個の隣接する酸素原子を含むシロキサン構造単位。
【００１７】
−Ｄ型シロキサン構造単位：例えば、二官能シラン化合物、または２つの加水分解性基を有するシラン化合物の加水分解物に由来し得る、シリコン原子及び２個の隣接する酸素原子を含むシロキサン構造単位（すなわち、線状シロキサン構造単位）。
【００１８】
−Ｍ型シロキサン構造単位：例えば、単官能シラン化合物、または１つの加水分解性基を有するシラン化合物の加水分解物に由来し得る、シリコン原子及び１個の隣接する酸素原子を含むシロキサン構造単位。
【００１９】
例えば、シロキサンポリマー（Ａ）は、下記の式２で表されるシラン化合物に由来する少なくとも１つの構造単位を含むことができ、シロキサンポリマーは、例えば、下記の式２で表されるシラン化合物の縮合物及び／またはその加水分解物であり得る。
【００２０】
［式２］
（Ｒ３）ｎＳｉ（ＯＲ４）４−ｎ
式２中、
Ｒ３は、１〜１２個の炭素原子を有するアルキル、２〜１０個の炭素原子を有するアルケニル、または６〜１５個の炭素原子を有するアリールであり、複数のＲ３が同じ分子内に存在する場合、各Ｒ３は互いに同じかまたは異なっていてもよく、Ｒ３がアルキル、アルケニル、またはアリールである場合、水素原子は部分的または全体的に置換されていてもよく、Ｒ３はヘテロ原子を含有する構造単位を含んでいてもよく、
Ｒ４は、水素、１〜６個の炭素原子を有するアルキル、２〜６個の炭素原子を有するアシル、または６〜１５個の炭素原子を有するアリールであり、複数のＲ４が同じ分子内に存在する場合、各Ｒ４は互いに同じかまたは異なっていてもよく、Ｒ４がアルキル、アシル、またはアリールである場合、水素原子は部分的または全体的に置換されていてもよく、
ｎは、０〜３の整数である。
【００２１】
ヘテロ原子を含有する構造単位を含むＲ３の例としては、エーテル、エステル、及びスルフィドを挙げることができる。
【００２２】
シラン化合物は、ｎが０である四官能シラン化合物、ｎが１である三官能シラン化合物、ｎが２である二官能シラン化合物、及びｎが３である単官能シラン化合物であり得る。
【００２３】
シラン化合物の特定の例として、例えば、四官能シラン化合物として、テトラクロロシラン、テトラアミノシラン、テトラアセトキシシラン、テトラメトキシシラン、テトラエトキシシラン、テトラブトキシシラン、テトラフェノキシシラン、テトラベンジルオキシシラン、及びテトラプロポキシシラン；三官能シラン化合物として、メチルトリクロロシラン、メチルトリメトキシシラン、メチルトリエトキシシラン、メチルトリイソプロポキシシラン、メチルトリブトキシシラン、エチルトリメトキシシラン、エチルトリエトキシシラン、エチルトリイソプロポキシシラン、エチルトリブトキシシラン、ブチルトリメトキシシラン、ペンタフルオロフェニルトリメトキシシラン、フェニルトリメトキシシラン、フェニルトリエトキシシラン、ｄ３−メチルトリメトキシシラン、ノナフルオロブチルエチルトリメトキシシラン、トリフルオロメチルトリメトキシシラン、ｎ−プロピルトリメトキシシラン、ｎ−プロピルトリエトキシシラン、ｎ−ブチルトリエトキシシラン、ｎ−ヘキシルトリメトキシシラン、ｎ−ヘキシルトリエトキシシラン、デシルトリメトキシシラン、ビニルトリメトキシシラン、ビニルトリエトキシシラン、３−メタクリルオキシプロピルトリメトキシシラン、３−メタクリルオキシプロピルトリエトキシシラン、３−アクリルオキシプロピルトリメトキシシラン、３−アクリルオキシプロピルトリエトキシシラン、ｐ−ヒドロキシフェニルトリメトキシシラン、１−（ｐ−ヒドロキシフェニル）エチルトリメトキシシラン、２−（ｐ−ヒドロキシフェニル）エチルトリメトキシシラン、４−ヒドロキシ−５−（ｐ−ヒドロキシフェニルカルボニルオキシ）ペンチルトリメトキシシラン、トリフルオロメチルトリエトキシシラン、３，３，３−トリフルオロプロピルトリメトキシシラン、３−アミノプロピルトリメトキシシラン、３−アミノプロピルトリエトキシシラン、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、［（３−エチル−３−オキセタニル）メトキシ］プロピルトリメトキシシラン、［（３−エチル−３−オキセタニル）メトキシ］プロピルトリエトキシシラン、３−メルカプトプロピルトリメトキシシラン、及び３−トリメトキシシリルプロピルコハク酸；二官能シラン化合物として、ジメチルジアセトキシシラン、ジメチルジメトキシシラン、ジフェニルジメトキシシラン、ジフェニルジエトキシシラン、ジフェニルジフェノキシシラン、ジブチルジメトキシシラン、ジメチルジエトキシシラン、（３−グリシドキシプロピル）メチルジメトキシシラン、（３−グリシドキシプロピル）メチルジエトキシシラン、３−（２−アミノエチルアミノ）プロピルジメトキシメチルシラン、３−アミノプロピルジエトキシメチルシラン、３−クロロプロピルジメトキシメチルシラン、３−メルカプトプロピルジメトキシメチルシラン、シクロヘキシルジメトキシメチルシラン、ジエトキシメチルビニルシラン、ジメトキシメチルビニルシラン、及びジメトキシジ−ｐ−トリルシラン；単官能シラン化合物として、トリメチルシラン、トリブチルシラン、トリメチルメトキシシラン、トリブチルエトキシシラン、（３−グリシドキシプロピル）ジメチルメトキシシラン、及び（３−グリシドキシプロピル）ジメチルエトキシシランを挙げることができる。
【００２４】
四官能シラン化合物の中でも、テトラメトキシシラン、テトラエトキシシラン、及びテトラブトキシシランが好ましく、三官能シラン化合物の中でも、メチルトリメトキシシラン、メチルトリエトキシシラン、メチルトリイソプロポキシシラン、メチルトリブトキシシラン、フェニルトリメトキシシラン、エチルトリメトキシシラン、エチルトリエトキシシラン、エチルトリイソプロポキシシラン、エチルトリブトキシシラン、及びブチルトリメトキシシランが好ましく、二官能シラン化合物の中でも、ジメチルジメトキシシラン、ジフェニルジメトキシシラン、ジフェニルジエトキシシラン、ジフェニルジフェノキシシラン、ジブチルジメトキシシラン、及びメチルジエトキシシランが好ましい。
【００２５】
これらのシラン化合物は、単独で、またはそれらの２つ以上の組み合わせで使用され得る。
【００２６】
式２で表されるシラン化合物の加水分解物またはその縮合物を調製するための条件は、特に限定されない。例えば、所望の加水分解物または縮合物は、エタノール、２−プロパノール、アセトン、及び酢酸ブチルなどの溶媒中に式２のシラン化合物を希釈することと、それに、反応に必要な水、及び触媒として、酸（例えば、塩酸、酢酸、硝酸など）または塩基（例えば、アンモニア、トリエチルアミン、シクロヘキシルアミン、水酸化テトラメチルアンモニウムなど）を添加することと、次いで、そのようにして得られた混合物を撹拌して、加水分解重合反応を完了させることとによって調製することができる。
【００２７】
式２のシラン化合物の加水分解重合によって得られる縮合物（シロキサンポリマー）の重量平均分子量は、好ましくは５００〜５０，０００の範囲内である。この範囲内で、感光性樹脂組成物は、望ましい膜形成特性、溶解性、及び現像剤中の溶解率を有することができる。
【００２８】
調製に使用される溶媒及び酸または塩基触媒の種類、ならびにそれらの量は、特に制限なく任意に選択することができる。加水分解重合は２０℃以下の低温で行うことができるが、反応は加熱または還流によって促進することもできる。反応に要する時間は、シランモノマーの種類及び濃度、反応温度などを含む諸条件に従って変えることができる。一般に、約５００〜５０，０００の重量平均分子量を有する縮合物を得るために必要な反応時間は１５分間〜３０日間の範囲内であるが、本発明の反応時間はこれに限定されない。
【００２９】
シロキサンポリマー（Ａ）は、線状シロキサン構造単位（すなわち、Ｄ型シロキサン構造単位）を含むことができる。線状シロキサン構造単位は、二官能シラン化合物、例えば、式２で表され、式中ｎが２であるシラン化合物に由来し得る。具体的には、シロキサンポリマー（Ａ）は、式２で表され、式中ｎが２であるシラン化合物に由来する構造単位を、Ｓｉ原子モル数を基準として０．５〜５０モル％、好ましくは１〜３０モル％の割合で含む。この範囲内では、硬化膜は一定の硬度を維持することができ、また柔軟性を発揮することができ、それにより外部応力に対する耐クラック性がさらに向上する。
【００３０】
さらに、シロキサンポリマー（Ａ）は、式２で表され、式中ｎが１であるシラン化合物に由来する構造単位（すなわち、Ｔ型構造単位）を含むことができる。好ましくは、シロキサンポリマー（Ａ）は、式２で表され、式中ｎが１であるシラン化合物に由来する構造単位を、Ｓｉ原子モル数を基準として４０〜８５モル％、より好ましくは５０〜８０モル％の量で含む。この範囲内で、感光性樹脂組成物は、より精密なパターン形状を有する硬化膜を形成することができる。
【００３１】
さらに、硬化膜の硬度、感度、及び保持率を考慮すると、シロキサンポリマー（Ａ）は、アリール基を有するシラン化合物に由来する構造単位を含むことが好ましい。例えば、シロキサンポリマー（Ａ）は、シラン化合物に由来する構造単位を、Ｓｉ原子モル数を基準として３０〜７０モル％、好ましくは３５〜５０モル％の量で含むことができる。この範囲内では、シロキサンポリマーと１，２−ナフトキノンジアジド化合物との相溶性は良好であり、したがって硬化膜のより好ましい透明性を達成しつつ、感度の過剰な低下を防止することができる。Ｒ３としてアリール基を有するシラン化合物に由来する構造単位は、式中Ｒ３がアリール基である式２のシラン化合物から、特に、式中ｎが１であり、Ｒ３がアリール基である式２のシラン化合物から、さらに特に、式中ｎが１であり、Ｒ３がフェニルである式２のシラン化合物に由来する構造単位（すなわち、Ｔ−フェニル型構造単位）であり得る。
【００３２】
シロキサンポリマー（Ａ）は、式２で表され、式中ｎが０であるシラン化合物に由来する構造単位（すなわち、Ｑ型構造単位）を含むことができる。好ましくは、シロキサンポリマー（Ａ）は、式２で表され、式中ｎが０であるシラン化合物に由来する構造単位を、Ｓｉ原子モル数を基準として１０〜４０モル％、好ましくは１５〜３５モル％の量で含む。この範囲内で、感光性樹脂組成物は、パターン形成中にアルカリ性水溶液中のその溶解性を適正な程度に維持することができ、これによって組成物の溶解性の低下または溶解性の極端な増加によって引き起こされる任意の欠陥を防止することができる。
【００３３】
本明細書中に用いられる用語「Ｓｉ原子モル数を基準とするモル％」とは、シロキサンポリマーを構成する構造単位のすべてに含有されるＳｉ原子の合計モル数に対する、ある特定の構造単位に含有されるＳｉ原子のモル数の割合を指す。
【００３４】
シロキサンポリマー（Ａ）中のシロキサン単位のモル量は、Ｓｉ−ＮＭＲ、１Ｈ−ＮＭＲ、１３Ｃ−ＮＭＲ、ＩＲ、ＴＯＦ−ＭＳ、元素分析、灰分測定などの組み合わせから測定することができる。例えば、フェニル基を有するシロキサン単位のモル量を測定するために、全シロキサンポリマーに関してＳｉ−ＮＭＲ分析を行い、次いでフェニル結合Ｓｉピーク面積及びフェニル非結合Ｓｉピーク面積を分析し、その間のピーク面積比からモル量を計算することができる。
【００３５】
本発明の感光性樹脂組成物は、溶媒を除外した組成物の固形分の全重量に基づいて、５０〜９５重量％、好ましくは６５〜９０重量％の量のシロキサンポリマー（Ａ）を含むことができる。この量の範囲内で、樹脂組成物は好適なレベルでその現像性を維持することができ、これによって、改善された膜保持率及びパターン解像度を有する硬化膜を生成する。
【００３６】
（Ｂ）１，２−キノンジアジド化合物
本発明による感光性樹脂化合物は、１，２−キノンジアジド化合物（Ｂ）を含む。
【００３７】
１，２−キノンジアジド化合物は、フォトレジスト分野において感光剤として用いられる任意の化合物であってもよい。
【００３８】
１，２−キノンジアジド化合物の例としては、フェノール化合物と１，２−ベンゾキノンジアジド−４−スルホン酸または１，２−ベンゾキノンジアジド−５−スルホン酸とのエステル；フェノール化合物と１，２−ナフトキノンジアジド−４−スルホン酸または１，２−ナフトキノンジアジド−５−スルホン酸とのエステル；ヒドロキシル基がアミノ基で置換されているフェノール化合物と１，２−ベンゾキノンジアジド−４−スルホン酸または１，２−ベンゾキノンジアジド−５−スルホン酸とのスルホンアミド、ならびに、ヒドロキシル基がアミノ基で置換されているフェノール化合物と１，２−ナフトキノンジアジド−４−スルホン酸または１，２−ナフトキノンジアジド−５−スルホン酸とのスルホンアミドが挙げられる。上記の化合物は、単独で、または２つ以上の化合物の組み合わせなどで使用され得る。
【００３９】
フェノール化合物の例としては、２，３，４−トリヒドロキシベンゾフェノン、２，４，６−トリヒドロキシベンゾフェノン、２，２’，４，４’−テトラヒドロキシベンゾフェノン、２，３，３’，４−テトラヒドロキシベンゾフェノン、２，３，４，４’−テトラヒドロキシベンゾフェノン、ビス（２，４−ジヒドロキシフェニル）メタン、ビス（ｐ−ヒドロキシフェニル）メタン、トリ（ｐ−ヒドロキシフェニル）メタン、１，１，１−トリ（ｐ−ヒドロキシフェニル）エタン、ビス（２，３，４−トリヒドロキシフェニル）メタン、２，２−ビス（２，３，４−トリヒドロキシフェニル）プロパン、１，１，３−トリス（２，５−ジメチル−４−ヒドロキシフェニル）−３−フェニルプロパン、４，４’−［１−［４−［１−［４−ヒドロキシフェニル］−１−メチルエチル］フェニル］エチリデン］ビスフェノール、ビス（２，５−ジメチル−４−ヒドロキシフェニル）−２−ヒドロキシフェニルメタン、３，３，３’，３’−テトラメチル−１，１’−スピロビインデン−５，６，７，５’，６’，７’−ヘキサノール、及び２，２，４−トリメチル７，２’，４’−トリヒドロキシフラバンなどが挙げられる。
【００４０】
１，２−キノンジアジド化合物のより具体的な例には、２，３，４−トリヒドロキシベンゾフェノンと１，２−ナフトキノンジアジド−４−スルホン酸とのエステル、２，３，４−トリヒドロキシベンゾフェノンと１，２−ナフトキノンジアジド−５−スルホン酸とのエステル、４，４’−［１−［４−［１−［４−ヒドロキシフェニル］−１−メチルエチル］フェニル］エチリデン］ビスフェノールと１，２−ナフトキノンジアジド−４−スルホン酸とのエステル、ならびに４，４’−［１−［４−［１−［４−ヒドロキシフェニル］−１−メチルエチル］フェニル］エチリデン］ビスフェノールと１，２−ナフトキノンジアジド−５−スルホン酸とのエステルが含まれる。
【００４１】
上記の化合物は、単独で、または２つ以上の化合物の組み合わせで使用され得る。
【００４２】
上記の好ましい化合物を用いることによって、ポジ型感光性樹脂組成物の透明度を改善することができる。
【００４３】
１，２−キノンジアジド化合物（Ｂ）は、溶媒を除いた固形分を基準として、シロキサンポリマー（Ａ）の１００重量部に対して、２〜５０重量部、好ましくは５〜２０重量部の範囲の量で、感光性樹脂組成物に含まれ得る。１，２−キノンジアジド化合物が上記の量の範囲で使用される場合、樹脂組成物は、コーティング膜の粗面及び現像時のパターンの下部におけるスカムなどの欠陥の生成を抑制しながら、パターンをさらに容易に形成し得る。
【００４４】
（Ｃ）エポキシ化合物
本発明の感光性樹脂組成物では、シロキサンバインダーの内部密度を高め、それによりそれから調製される硬化膜の耐薬品性を改善するために、エポキシ化合物がシロキサンポリマーと共に用いられる。
【００４５】
エポキシ化合物は、少なくとも１つのエポキシ基を含む不飽和モノマーのホモオリゴマーまたはヘテロオリゴマーであり得る。
【００４６】
少なくとも１つのエポキシ基を含む不飽和モノマーの例としては、グリシジル（メタ）アクリレート、４−ヒドロキシブチルアクリレートグリシジルエーテル、３，４−エポキシブチル（メタ）アクリレート、４，５−エポキシペンチル（メタ）アクリレート、５，６−エポキシヘキシル（メタ）アクリレート、６，７−エポキシヘプチル（メタ）アクリレート、２，３−エポキシシクロペンチル（メタ）アクリレート、３，４−エポキシシクロヘキシル（メタ）アクリレート、α−エチルグリシジルアクリレート、α−ｎ−プロピルグリシジルアクリレート、α−ｎ−ブチルグリシジルアクリレート、Ｎ−（４−（２，３−エポキシプロポキシ）−３，５−ジメチルベンジル）アクリルアミド、Ｎ−（４−（２，３−エポキシプロポキシ）−３，５−ジメチルフェニルプロピル）アクリルアミド、アリルグリシジルエーテル、２−メチルアリルグリシジルエーテル、ｏ−ビニルベンジルグリシジルエーテル、ｍ−ビニルベンジルグリシジルエーテル、ｐ−ビニルベンジルグリシジルエーテル、またはそれらの混合物を挙げることができる。好ましくは、グリシジルメタクリレートを用いることができる。
【００４７】
エポキシ化合物は、当該技術分野で知られている任意の従来の方法によって合成することができる。
【００４８】
市販のエポキシ化合物の例としては、ＧＨＰ０３（グリシジルメタクリレートホモポリマー、Ｍｉｗｏｎ  Ｃｏｍｍｅｒｃｉａｌ  Ｃｏ．，Ｌｔｄ．）を挙げることができる。
【００４９】
エポキシ化合物（Ｃ）は以下の構造単位をさらに含むことができる。
【００５０】
特定の例としては、スチレン；アルキル置換基を有するスチレン、例えばメチルスチレン、ジメチルスチレン、トリメチルスチレン、エチルスチレン、ジエチルスチレン、トリエチルスチレン、プロピルスチレン、ブチルスチレン、ヘキシルスチレン、ヘプチルスチレン、オクチルスチレン；ハロゲンを有するスチレン、例えばフルオロスチレン、クロロスチレン、ブロモスチレン、及びヨードスチレン；アルコキシ置換基を有するスチレン、例えばメトキシスチレン、エトキシスチレン、及びプロポキシスチレン；
ｐ−ヒドロキシ−α−メチルスチレン、アセチルスチレン；芳香族環を有するエチレン性不飽和化合物、例えばジビニルベンゼン、ビニルフェノール、ｏ−ビニルベンジルメチルエーテル、ｍ−ビニルベンジルメチルエーテル、及びｐ−ビニルベンジルメチルエーテル；不飽和カルボン酸エステル、例えばメチル（メタ）アクリレート、エチル（メタ）アクリレート、ブチル（メタ）アクリレート、ジメチルアミノエチル（メタ）アクリレート、イソブチル（メタ）アクリレート、ｔ−ブチル（メタ）アクリレート、シクロヘキシル（メタ）アクリレート、エチルヘキシル（メタ）アクリレート、テトラヒドロフルフリル（メタ）アクリレート、ヒドロキシエチル（メタ）アクリレート、２−ヒドロキシプロピル（メタ）アクリレート、２−ヒドロキシ−３−クロロプロピル（メタ）アクリレート、４−ヒドロキシブチル（メタ）アクリレート、グリセロール（メタ）アクリレート、メチルα−ヒドロキシメチルアクリレート、エチルα−ヒドロキシメチルアクリレート、プロピルα−ヒドロキシメチルアクリレート、ブチルα−ヒドロキシメチルアクリレート、２−メトキシエチル（メタ）アクリレート、３−メトキシブチル（メタ）アクリレート、エトキシジエチレングリコール（メタ）アクリレート、メトキシトリエチレングリコール（メタ）アクリレート、メトキシトリプロピレングリコール（メタ）アクリレート、ポリ（エチレングリコール）メチルエーテル（メタ）アクリレート、フェニル（メタ）アクリレート、ベンジル（メタ）アクリレート、２−フェノキシエチル（メタ）アクリレート、フェノキシジエチレングリコール（メタ）アクリレート、ｐ−ノニルフェノキシポリエチレングリコール（メタ）アクリレート、ｐ−ノニルフェノキシポリプロピレングリコール（メタ）アクリレート、テトラフルオロプロピル（メタ）アクリレート、１，１，１，３，３，３−ヘキサフルオロイソプロピル（メタ）アクリレート、オクタフルオロペンチル（メタ）アクリレート、ヘプタデカフルオロデシル（メタ）アクリレート、トリブロモフェニル（メタ）アクリレート、イソボルニル（メタ）アクリレート、ジシクロペンタニル（メタ）アクリレート、ジシクロペンテニル（メタ）アクリレート、ジシクロペンタニルオキシエチル（メタ）アクリレート、及びジシクロペンテニルオキシエチル（メタ）アクリレート；Ｎ−ビニル基を有する第三アミン、例えばＮ−ビニルピロリドン、Ｎ−ビニルカルバゾール、及びＮ−ビニルモルホリン；不飽和エーテル、例えばビニルメチルエーテル、及びビニルエチルエーテル；不飽和イミド、例えばＮ−フェニルマレイミド、Ｎ−（４−クロロフェニル）マレイミド、Ｎ−（４−ヒドロキシフェニル）マレイミド、及びＮ−シクロヘキシルマレイミドに由来する任意の構造単位を挙げることができる。上記の例示化合物に由来する構造単位は、エポキシ化合物（Ｃ）中に、単独でまたはそれらの２つ以上の組み合わせで含有され得る。
【００５１】
組成物の重合性のために、これらの例の中ではスチレン系化合物が好ましい。
【００５２】
特に、耐薬品性の観点から、これらの化合物の中では、カルボキシル基を含有するモノマーに由来する構造単位を用いないことによって、エポキシ化合物（Ｃ）は、カルボキシル基を含有しないことがより好ましい。
【００５３】
その構造単位は、エポキシ化合物（Ｃ）を構成する構造単位の全モル数を基準として０〜７０モル％、好ましくは１０〜６０モル％の量比で使用され得る。この量の範囲内で、硬化膜は望ましい硬度を有することができる。
【００５４】
エポキシ化合物（Ｃ）の重量平均分子量は、１００〜３０，０００、好ましくは１，０００〜１５，０００の範囲であり得る。エポキシ化合物の重量平均分子量が少なくとも１００である場合、硬化膜は改善された硬度を有することができる。また、エポキシ化合物の重量平均分子量が３０，０００以下である場合、硬化膜は均一な厚さを有することができ、硬化膜上のあらゆる段差を平坦化するのに適する。重量平均分子量は、ポリスチレン標準を用いて、ゲル透過クロマトグラフィー（ＧＰＣ、溶離液：テトラヒドロフラン）によって測定される。
【００５５】
本発明の感光性樹脂組成物では、エポキシ化合物（Ｃ）は、溶媒を除いた固形分を基準として、シロキサンポリマー（Ａ）の１００重量部に対して、０．５〜５０重量部、好ましくは２〜４０重量部、より好ましくは３〜３０重量部の量で、感光性樹脂組成物に含むことができる。この量の範囲内では、感光性樹脂組成物の感度を改善することができる。
【００５６】
（Ｄ）シラン化合物
本発明の感光性樹脂組成物は、エポキシオリゴマーなどのエポキシ化合物と共に、式１で表される少なくとも１つのシラン化合物、特に、Ｔ型及び／またはＱ型シランモノマーを含み、シロキサンポリマー中の高反応性シラノール基（Ｓｉ−ＯＨ）の数を減少させることができ、それにより、後処理を実施中の耐薬品性を改善することができる。
【００５７】
［式１］
（Ｒ１）ｎＳｉ（ＯＲ２）４−ｎ
式１では、
Ｒ１は、１〜１２個の炭素原子を有するアルキル、２〜１０個の炭素原子を有するアルケニル、または６〜１５個の炭素原子を有するアリールであり、複数のＲ１が同じ分子内に存在する場合、各Ｒ１は互いに同じかまたは異なっていてもよく、Ｒ１がアルキル、アルケニル、またはアリールである場合、水素原子は部分的または全体的に置換されていてもよく、またＲ１はヘテロ原子を有する構造単位を含んでいてもよく、
Ｒ２は、水素、１〜６個の炭素原子を有するアルキル、２〜６個の炭素原子を有するアシル、または６〜１５個の炭素原子を有するアリールであり、複数のＲ２が同じ分子内に存在する場合、各Ｒ２は互いに同じかまたは異なっていてもよく、Ｒ２がアルキル、アシル、またはアリールである場合、水素原子は部分的または全体的に置換されていてもよく、
ｎは、０〜３の整数である。
【００５８】
ヘテロ原子を含有する構造単位を含むＲ１の例としては、エーテル、エステル、及びスルフィドが挙げられる。
【００５９】
シラン化合物は、ｎが０である四官能シラン化合物、ｎが１である三官能シラン化合物、ｎが２である二官能シラン化合物、及びｎが３である単官能シラン化合物であり得る。
【００６０】
シラン化合物の特定の例としては、例えば、四官能シラン化合物として、テトラクロロシラン、テトラアミノシラン、テトラアセトキシシラン、テトラメトキシシラン、テトラエトキシシラン、テトラブトキシシラン、テトラフェノキシシラン、テトラベンジルオキシシラン、及びテトラプロポキシシラン；三官能シラン化合物として、メチルトリメトキシシラン、メチルトリエトキシシラン、メチルトリイソプロポキシシラン、メチルトリブトキシシラン、エチルトリメトキシシラン、エチルトリエトキシシラン、エチルトリイソプロポキシシラン、エチルトリブトキシシラン、ブチルトリメトキシシラン、ペンタフルオロフェニルトリメトキシシラン、フェニルトリメトキシシラン、フェニルトリエトキシシラン、ｄ３−メチルトリメトキシシラン、ｎ−プロピルトリメトキシシラン、ｎ−プロピルトリエトキシシラン、ｎ−ブチルトリエトキシシラン、ｎ−ヘキシルトリメトキシシラン、ｎ−ヘキシルトリエトキシシラン、デシルトリメトキシシラン、ビニルトリメトキシシラン、ビニルトリエトキシシラン、３−メタクリルオキシプロピルトリメトキシシラン、３−メタクリルオキシプロピルトリエトキシシラン、３−アクリルオキシプロピルトリメトキシシラン、３−アクリルオキシプロピルトリエトキシシラン、ｐ−ヒドロキシフェニルトリメトキシシラン、１−（ｐ−ヒドロキシフェニル）エチルトリメトキシシラン、２−（ｐ−ヒドロキシフェニル）エチルトリメトキシシラン、４−ヒドロキシ−５−（ｐ−ヒドロキシフェニルカルボニルオキシ）ペンチルトリメトキシシラン、３−アミノプロピルトリメトキシシラン、３−アミノプロピルトリエトキシシラン、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、［（３−エチル−３−オキセタニル）メトキシ］プロピルトリメトキシシラン、［（３−エチル−３−オキセタニル）メトキシ］プロピルトリエトキシシラン、３−メルカプトプロピルトリメトキシシラン、及び３−トリメトキシシリルプロピルコハク酸；二官能シラン化合物として、ジメチルジアセトキシシラン、ジメチルジメトキシシラン、ジフェニルジメトキシシラン、ジフェニルジエトキシシラン、ジフェニルジフェノキシシラン、ジブチルジメトキシシラン、ジメチルジエトキシシラン、（３−グリシドキシプロピル）メチルジメトキシシラン、（３−グリシドキシプロピル）メチルジエトキシシラン、３−（２−アミノエチルアミノ）プロピルジメトキシメチルシラン、３−アミノプロピルジエトキシメチルシラン、３−メルカプトプロピルジメトキシメチルシラン、シクロヘキシルジメトキシメチルシラン、ジエトキシメチルビニルシラン、ジメトキシメチルビニルシラン、及びジメトキシジ−ｐ−トリルシラン；単官能シラン化合物として、トリメチルシラン、トリブチルシラン、トリメチルメトキシシラン、トリブチルエトキシシラン、（３−グリシドキシプロピル）ジメチルメトキシシラン、及び（３−グリシドキシプロピル）ジメチルエトキシシランを挙げることができる。
【００６１】
四官能シラン化合物の中でも、テトラメトキシシラン、テトラエトキシシラン、及びテトラブトキシシランが好ましく；三官能シラン化合物の中でも、メチルトリメトキシシラン、メチルトリエトキシシラン、メチルトリイソプロポキシシラン、メチルトリブトキシシラン、フェニルトリメトキシシラン、エチルトリメトキシシラン、エチルトリエトキシシラン、エチルトリイソプロポキシシラン、エチルトリブトキシシラン、ブチルトリメトキシシラン、３−グリシドキシプロピルトリメトキシシラン、３−グリシドキシプロピルトリエトキシシラン、２−（３，４−エポキシシクロヘキシル）エチルトリメトキシシラン、及び２−（３，４−エポキシシクロヘキシル）エチルトリエトキシシランが好ましく；二官能シラン化合物の中でも、ジメチルジメトキシシラン、ジフェニルジメトキシシラン、ジフェニルジエトキシシラン、ジフェニルジフェノキシシラン、ジブチルジメトキシシラン、及びメチルジエトキシシランが好ましい。
【００６２】
これらのシラン化合物は、単独で、またはそれらの２つ以上の組み合わせで使用され得る。
【００６３】
シラン化合物（Ｄ）は、溶媒を除いたその固形分が、シロキサンポリマー（Ａ）の１００重量部を基準として０．５〜１８重量部、０．５〜１６重量部、０．５〜１２重量部、２〜１８重量部、２〜１６重量部、２〜１２重量部、２．３〜１８重量部、２．３〜１６重量部、２．３〜１２重量部、４〜１８重量部、４〜１６重量部、または４〜１２重量部の範囲内であるような量で含むことができる。その範囲内では、このようにして製造された硬化膜の耐薬品性をさらに改善することができる。
【００６４】
（Ｅ）溶媒
本発明の感光性樹脂化合物は、上記成分が溶媒と共に混合される液体組成物として調製することができる。溶媒は、例えば、有機溶媒であってもよい。
【００６５】
本発明による感光性樹脂組成物における溶媒の使用量は特に限定されない。例えば、感光性樹脂組成物は、その固形分が感光性樹脂組成物の全重量を基準として５〜８０重量％、好ましくは１０〜７０重量％、より好ましくは１５〜６０重量％の範囲内になるような量で溶媒を含有することができる。
【００６６】
固形分とは、溶媒を除外した、本発明の樹脂組成物に含まれる成分のすべてを指す。その量の範囲内では、被覆性が好ましくあり得、適度な流動性が維持され得る。
【００６７】
本発明の溶媒は、本組成物の各成分を溶解することができ、かつ化学的に安定である限りにおいては、特に限定されない。溶媒の例としては、アルコール、エーテル、グリコールエーテル、エチレングリコールアルキルエーテルアセテート、ジエチレングリコール、プロピレングリコールモノアルキルエーテル、プロピレングリコールアルキルエーテルアセテート、プロピレングリコールアルキルエーテルプロピオネート、芳香族炭化水素、ケトン、及びエステルなどを挙げることができる。
【００６８】
溶媒の具体的な例には、メタノール、エタノール、テトラヒドロフラン、ジオキサン、メチルセロソルブアセテート、エチルセロソルブアセテート、エチルアセトアセテート、エチレングリコールモノメチルエーテル、エチレングリコールモノエチルエーテル、エチレングリコールジメチルエーテル、エチレングリコールジエチルエーテル、プロピレングリコールジメチルエーテル、プロピレングリコールジエチルエーテル、ジエチレングリコールモノメチルエーテル、ジエチレングリコールモノエチルエーテル、ジエチレングリコールジメチルエーテル、ジエチレングリコールエチルメチルエーテル、プロピレングリコールモノメチルエーテル、プロピレングリコールモノエチルエーテル、プロピレングリコールモノプロピルエーテル、ジプロピレングリコールジメチルエーテル、ジプロピレングリコールジエチルエーテル、プロピレングリコールメチルエーテルアセテート、プロピレングリコールエチルエーテルアセテート、プロピレングリコールプロピルエーテルアセテート、ジプロピレングリコールメチルエーテルアセテート、プロピレングリコールブチルエーテルアセテート、トルエン、キシレン、メチルエチルケトン、４−ヒドロキシ−４−メチル−２−ペンタノン、シクロペンタノン、シクロヘキサノン、２−ヘプタノン、γ−ブチロラクトン、エチル２−ヒドロキシプロピオネート、エチル２−ヒドロキシである−２−メチルプロピオネート、エチルエトキシアセテート、エチルハイドロキシアセテート、メチル２−ヒドロキシ−３−メチルブタノエート、メチル２−メトキシプロピオネート、メチル３−メトキシプロピオネート、エチル３−メトキシプロピオネート、エチル３−エトキシプロピオネート、メチル３−エトキシプロピオネート、ピルビン酸メチル、ピルビン酸エチル、酢酸エチル、酢酸ブチル、乳酸エチル、ブチルラクテート、Ｎ，Ｎ−ジメチルホルムアミド、Ｎ，Ｎ−ジメチルアセトアミド、Ｎ−メチルピロリドンなどが含まれる。
【００６９】
これらの例示的な溶媒の中で好ましいのは、エチレングリコールアルキルエーテルアセテート、ジエチレングリコール、プロピレングリコールモノアルキルエーテル、プロピレングリコールアルキルエーテルアセテート、及びケトンである。特に、ジエチレングリコールジメチルエーテル、ジエチレングリコールエチルメチルエーテル、ジプロピレングリコールジメチルエーテル、ジプロピレングリコールジエチルエーテル、プロピレングリコールモノメチルエーテル、プロピレングリコールモノエチルエーテル、プロピレングリコールメチルエーテルアセテート、２−メトキシプロピオン酸メチル、γ−ブチロラクトン、及び４−ヒドロキシ−４−メチル２−ペンタノンが好ましい。
【００７０】
上記の化合物は、単独で、またはそれらの２つ以上の組み合わせで使用され得る。
【００７１】
（Ｆ）界面活性剤
本発明の感光性樹脂化合物は、その被覆性を増強させるために界面活性剤をさらに含むことができる。
【００７２】
界面活性剤の種類は限定されないが、フッ素系界面活性剤、シリコン系界面活性剤、非イオン界面活性剤などが好ましい。
【００７３】
界面活性剤の具体的な例としては、フッ素系またはシリコン系界面活性剤、例えばＤｏｗ  Ｃｏｒｎｉｎｇ  Ｔｏｒａｙ  Ｓｉｌｉｃｏｎ  Ｃｏ．，Ｌｔｄ．によって製造されたＦＺ−２１２２、ＢＭ  ＣＨＥＭＩＥ  Ｃｏ．，Ｌｔｄ．によって製造されたＢＭ−１０００及びＢＭ−１１００、Ｄａｉ  Ｎｉｐｐｏｎ  Ｉｎｋ  Ｋａｇａｇｕ  Ｋｏｇｙｏ  Ｃｏ．，Ｌｔｄ．によって製造されたＭｅｇａｐａｃｋ  Ｆ−１４２Ｄ、Ｍｅｇａｐａｃｋ  Ｆ−１７２、Ｍｅｇａｐａｃｋ  Ｆ−１７３、及びＭｅｇａｐａｃｋ  Ｆ−１８３、Ｓｕｍｉｔｏｍｏ  ３Ｍ  Ｌｔｄ．によって製造されたＦｌｏｒａｄ  ＦＣ−１３５、Ｆｌｏｒａｄ  ＦＣ−１７０Ｃ、Ｆｌｏｒａｄ  ＦＣ−４３０、及びＦｌｏｒａｄ  ＦＣ−４３１、Ａｓａｈｉ  Ｇｌａｓｓ  Ｃｏ．，Ｌｔｄ．によって製造されたＳｕｆｒｏｎ  Ｓ−１１２、Ｓｕｆｒｏｎ  Ｓ−１１３、Ｓｕｆｒｏｎ  Ｓ−１３１、Ｓｕｆｒｏｎ  Ｓ−１４１、Ｓｕｆｒｏｎ  Ｓ−１４５、Ｓｕｆｒｏｎ  Ｓ−３８２、Ｓｕｆｒｏｎ  ＳＣ−１０１、Ｓｕｆｒｏｎ  ＳＣ−１０２、Ｓｕｆｒｏｎ  ＳＣ−１０３、Ｓｕｆｒｏｎ  ＳＣ−１０４、Ｓｕｆｒｏｎ  ＳＣ−１０５、及びＳｕｆｒｏｎ  ＳＣ−１０６、Ｓｈｉｎａｋｉｄａ  Ｋａｓｅｉ  Ｃｏ．，Ｌｔｄ．によって製造されたＥｆｔｏｐ  ＥＦ３０１、Ｅｆｔｏｐ  ＥＦ３０３、及びＥｆｔｏｐ  ＥＦ３５２、Ｔｏｒａｙ  Ｓｉｌｉｃｏｎ  Ｃｏ．，Ｌｔｄ．によって製造されたＳＨ−２８  ＰＡ、ＳＨ−１９０、ＳＨ−１９３、ＳＺ−６０３２、ＳＦ−８４２８、ＤＣ−５７、及びＤＣ−１９０；非イオン界面活性剤、例えばポリオキシエチレンラウリルエーテル、ポリオキシエチレンステアリルエーテル、ポリオキシエチレンオレイルエーテルなどを含むポリオキシエチレンアルキルエーテル、ポリオキシエチレンオクチルフェニルエーテル、ポリオキシエチレンノニルフェニルエーテルなどを含むポリオキシエチレンアリールエーテル、及びポリオキシエチレンジラウレート、ポリオキシエチレンジステアレートなどを含むポリオキシエチレンジアルキルエステル、ならびにオルガノシロキサンポリマーＫＰ３４１（Ｓｈｉｎ−Ｅｔｓｕ  Ｋａｇａｇｕ  Ｋｏｇｙｏ  Ｃｏ．，Ｌｔｄ．製）、（メタ）アクリレート系コポリマーＰｏｌｙｆｌｏｗ  Ｎｏ．５７及び９５（Ｋｙｏｅｉｓｈａ  Ｙｕｊｉ  Ｃｈｅｍｉｃａｌ  Ｃｏ．，Ｌｔｄ．）などを挙げることができる。それらは単独で、またはそれらを２つ以上組み合わせて用いることができる。
【００７４】
界面活性剤（Ｆ）は、溶媒を除いた固形分を基準として、シロキサンポリマー（Ａ）の１００重量部に対して、０．００１〜５重量部、好ましくは０．０５〜２重量部の量で、感光性樹脂組成物に含むことができる。その量の範囲内では、組成物の被覆性を改善することができる。
【００７５】
（Ｇ）接着補助剤
本発明の感光性樹脂組成物は、基板との接着性を改善するために、接着補助剤をさらに含むことができる。
【００７６】
接着補助剤は、カルボキシル基、（メタ）アクリロイル基、イソシアネート基、アミノ基、メルカプト基、ビニル基、及びエポキシ基からなる群より選択される少なくとも１つの反応性基を含むことができる。
【００７７】
接着補助剤の種類は特に限定されない。その例としては、トリメトキシシリル安息香酸、γ−メタクリロキシプロピルトリメトキシシラン、ビニルトリアセトキシシラン、ビニルトリメトキシシラン、γ−イソシアナトプロピルトリエトキシシラン、γ−グリシドキシプロピルトリメトキシシラン、γ−グリシドキシプロピルトリエトキシシラン、Ｎ−フェニルアミノプロピルトリメトキシシラン、β−（３，４−エポキシシクロヘキシル）エチルトリメトキシシランからなる群より選択される少なくとも１つを挙げることができ、好ましい例としては、γ−グリシドキシプロピルトリメトキシシラン、γ−グリシドキシプロピルトリメトキシシラン、またはＮ−フェニルアミノプロピルトリメトキシシランを挙げることができ、それらは保持率を増加させることができ、かつ基板との良好な接着性を有することができる。
【００７８】
接着補助剤（Ｇ）は、溶媒を除いた固形分を基準として、シロキサンポリマー（Ａ）の１００重量部に対して、０．００１〜５重量部、好ましくは０．０１〜２重量部の量で含有することができる。この範囲内では、解像度の低下を防止することができ、基板との接着性をさらに改善することができる。
【００７９】
また、本発明の感光性樹脂組成物の物理的特性に悪影響を与えない場合に限り、他の添加成分を本発明の感光性樹脂組成物に含ませることができる。
【００８０】
本発明の感光性樹脂組成物は、ポジ型感光性樹脂組成物として用いることができる。
【００８１】
特に、本発明の感光性樹脂組成物は、シロキサンポリマーと、１，２−キノンジアジド化合物と、エポキシ化合物とを含む組成物中にＴ型及び／またはＱ型のシランモノマーを導入することによって調製され、その樹脂組成物におけるエポキシ化合物と共に、シランモノマーは、シロキサンポリマー中に存在する高反応性のシラノール基（Ｓｉ−ＯＨ）の数を効率的に減少させることができる。したがって、このようにして製造される硬化膜は、後処理で使用される化学薬品（溶媒、酸、アルカリなど）に対して改善された耐薬品性を有することができる。
【００８２】
さらに、本発明は、感光性樹脂組成物から調製される硬化膜を提供する。
【００８３】
その硬化膜は、例えば、基板上に感光性樹脂組成物をコーティングし、それを硬化プロセスに供することによって、当該技術分野で知られている方法で調製することができる。
【００８４】
コーティングプロセスは、スピンコーティング法、スリットコーティング法、ロールコーティング法、スクリーン印刷法、アプリケータ法などによって、例えば２〜２５μｍの所望の厚さで行うことができる。
【００８５】
感光性樹脂組成物の硬化については、例えば、基板上にコーティングされた組成物は、溶媒を除去するために、例えば６０〜１３０℃の温度のプリベークに供してもよく、所望のパターンを有するフォトマスクを用いて露光してもよく、ならびに現像剤、例えば水酸化テトラメチルアンモニウム（ＴＭＡＨ）溶液を用いて現像に供することで、コーティング膜上にパターンを形成してもよい。露光は、２００〜５００ｎｍの波長帯域の波長３６５ｎｍに基づいて１０〜２００ｍＪ／ｃｍ２の露光速度で行うことができる。露光（照射）に用いられる光源としては、低圧水銀灯、高圧水銀灯、超高圧水銀灯、メタルハライドランプ、アルゴンガスレーザなどを用いてもよく、所望であれば、Ｘ線、電子線などを用いてもよい。
【００８６】
次に、パターンを有する被膜は必要に応じて、所望の硬化膜を調製するために、例えば１５０〜３００℃の温度で１０分〜５時間ポストベークに供される。
【００８７】
このようにして調製された硬化膜は、耐熱性、透明度、誘電率、耐溶媒性、耐酸性、及び耐アルカリ性の点で優れた物理特性を有する。
【００８８】
したがって、その硬化膜は、組成物を熱処理に供する場合、または熱処理されるか、溶媒、酸、塩基などの中に浸漬されるか、それらと接触する場合、表面粗さを伴うことなく優れた光透過率を有する。このように、硬化膜は、ＬＣＤやＯＬＥＤのＴＦＴ基板、ＯＬＥＤのパーティション、半導体デバイスの層間絶縁膜、光導波路のコアまたはクラッド材などのための平坦化膜として有効に使用することができる。
【００８９】
さらに、本発明は、硬化膜を保護膜として含む、電子部品を提供する。
【００９０】
発明を実施するための形態
以下、本発明を以下の実施例を参照してより詳細に説明する。しかしながら、これらの実施例は本発明を例証するためにのみ示されており、本発明の範囲はこれらに限定されない。
【００９１】
以下の実施例では、重量平均分子量はポリスチレン標準を用いるゲル透過クロマトグラフィ（ＧＰＣ）によって求められる。
【００９２】
合成例１：シロキサンポリマー（ａ）の合成
還流冷却器を備えた反応器に、フェニルトリメトキシシラン４０重量％、メチルトリメトキシシラン１５重量％、テトラエトキシシラン２０重量％、及び純水２０重量％を入れ、次いで、そこにプロピレングリコールモノメチルエーテルアセテート（ＰＧＭＥＡ）５重量％を添加し、続いて、シュウ酸触媒０．１重量％の存在下で、７時間、還流攪拌し、次いで冷却した。その後、反応生成物を固形分が４０重量％になるようにＰＧＭＥＡで希釈した。重量平均分子量が約５，０００〜８，０００Ｄａのシロキサンポリマーを合成した。
【００９３】
合成例２：シロキサンポリマー（ｂ）の合成
還流冷却器を備えた反応器に、フェニルトリメトキシシランを２０重量％、メチルトリメトキシシランを３０重量％、テトラエトキシシランを２０重量％、及び純水を１５重量％入れ、次いで、そこにＰＧＭＥＡを１５重量％添加し、続いて、シュウ酸触媒０．１重量％の存在下で、６時間、還流攪拌し、次いで冷却した。その後、反応生成物を固形分が３０重量％になるようにＰＧＭＥＡで希釈した。重量平均分子量が約１０，０００〜１４，０００Ｄａのシロキサンポリマーを合成した。
【００９４】
合成例３：シロキサンポリマー（ｃ）の合成
還流冷却器を備えた反応器に、フェニルトリメトキシシランを２０重量％、メチルトリメトキシシランを３０重量％、テトラエトキシシランを２０重量％、及び純水を１５重量％入れ、次いで、そこにＰＧＭＥＡを１５重量％添加し、続いて、シュウ酸触媒０．１重量％の存在下で、５時間、還流攪拌し、次いで冷却した。その後、反応生成物を固形分が３０重量％になるようにＰＧＭＥＡで希釈した。重量平均分子量が約１０，０００〜１５，０００Ｄａのシロキサンポリマーを合成した。
【００９５】
合成例４：エポキシ化合物の合成
凝縮器を備えた三つ口フラスコを、自動温度調節器を有する撹拌機の上に置いた。グリシジルメタクリレート（１００モル％）からなるモノマー１００重量部、２，２’−アゾビス（２−メチルブチロニトリル）１０重量部、及びＰＧＭＥＡ  １００重量部をフラスコに入れ、窒素を充填した。その混合物をゆっくりと撹拌しながらフラスコを８０℃に加熱し、その温度を５時間保持して、重量平均分子量約６，０００〜１０，０００Ｄａを有するエポキシ化合物を得た。次いで、そこにＰＧＭＥＡを添加して、固形分濃度を２０重量％に調整した。
【００９６】
実施例及び比較例：感光性樹脂組成物の調製
【００９７】
以下の実施例及び比較例の感光性樹脂組成物を、上記合成例で得られた化合物を用いて調製した。
【００９８】
また、以下の化合物を実施例及び比較例で使用した。
−１，２−キノンジアジド化合物
：ＴＰＡ−５１７、Ｍｉｗｏｎ  Ｃｏｍｍｅｒｃｉａｌ  Ｃｏ．，Ｌｔｄ．
：ＰＡＣ−ＢＩＯＣ２５、Ｍｉｗｏｎ  Ｃｏｍｍｅｒｃｉａｌ  Ｃｏ．，Ｌｔｄ．
−溶媒
：ＰＧＭＥＡ、Ｃｈｅｍｔｒｏｎｉｃｓ  Ｃｏ．，Ｌｔｄ．
：γ−ブチロラクトン（ＧＢＬ）、ＢＡＳＦ
−シラン化合物
：フェニルトリメトキシシラン（ＰｈＴＭＯＳ）、Ｚ−６１２４シラン、Ｘｉａｍｅｔｅｒ
：メチルトリメトキシシラン（ＭＴＭＯＳ）、Ｚ−６０７０シラン、Ｘｉａｍｅｔｅｒ
：テトラエトキシシラン（ＴＥＯＳ）、Ｄｏｗ  Ｃｏｒｎｉｎｇ  Ｃｏ．，Ｌｔｄ．
：２−（３，４−エポキシシクロヘキシル）エチルトリメトキシシラン（ＥＣＨＴＭＯＳ）、Ｓｉｇｍａ−Ａｌｄｒｉｃｈ  Ｃｏ．
：３−グリシドキシプロピルトリメトキシシラン（ＧＰＴＭＳ）、Ｚ−６０４０シラン、Ｘｉａｍｅｔｅｒ
−界面活性剤：シリコンレベリング界面活性剤、ＦＺ−２１２２、Ｄｏｗ  Ｃｏｒｎｉｎｇ  Ｔｏｒａｙ  Ｃｏ．，Ｌｔｄ．
【００９９】
実施例１：全シロキサンポリマー１００重量部を基準にして、合成例１のシロキサンポリマー（ａ）の溶液２７．３重量部、合成例２のシロキサンポリマー（ｂ）の溶液３６．５重量部、及び合成例３のシロキサンポリマー（ｃ）の溶液３６．２重量部を混合し、次いで、１，２−キノンジアジド化合物としてＴＰＡ−５１７  ５．６重量部及びＰＡＣ−ＢＩＯＣ２５  ０．２重量部、合成例４のエポキシ化合物２３．７重量部、及びシランモノマーとしてＰｈＴＭＯＳ  ２．３重量部、ならびに界面活性剤１．１重量部を均一に混合した。その混合物を、溶媒としてのＰＧＭＥＡとＧＢＬとの混合物（ＰＧＭＥＡ：ＧＢＬ＝８５：１５）中に固形分が２２％になるように溶解した。その混合物を０．２μｍの細孔を有する濾過膜を用いて濾過して、固形分２２重量％を有する組成物を得た。
【０１００】
実施例２：１，２−キノンジアジド化合物としてＴＰＡ−５１７  ６．０重量部及びＰＡＣ−ＢＩＯＣ２５  ０．２重量部、シランモノマーとしてＰｈＴＭＯＳ  ５重量部、界面活性剤  １．２重量部、及びＰＧＭＥＡ：ＧＢＬ＝８６：１４の重量比の溶媒を用いた以外は、実施例１に記載したのと同じ手順を実施することによって、固形分２２重量％を有する組成物を得た。
【０１０１】
実施例３：シランモノマーとしてＭＴＭＯＳを２．３重量部用いた以外は、実施例１と同じ手順を実施することによって、固形分２２重量％の組成物を得た。
【０１０２】
実施例４：１，２−キノンジアジド化合物としてＴＰＡ−５１７  ６．０重量部及びＰＡＣ−ＢＩＯＣ２５  ０．２重量部、シランモノマーとしてＭＴＭＯＳ  ５重量部、界面活性剤１．２重量部、及びＰＧＭＥＡ：ＧＢＬ＝８６：１４の重量比の溶媒を用いた以外は、実施例３と同じ手順を実施することによって、固形分２２重量％を有する組成物を得た。
【０１０３】
実施例５：シランモノマーとしてＴＥＯＳを２．３重量部用いた以外は、実施例１と同じ手順を実施することによって、固形分２２重量％の組成物を得た。
【０１０４】
実施例６：１，２−キノンジアジド化合物としてＴＰＡ−５１７  ６．０重量部及びＰＡＣ−ＢＩＯＣ２５  ０．２重量部、シランモノマーとしてＴＥＯＳ  ５重量部、界面活性剤１．２重量部、及びＰＧＭＥＡ：ＧＢＬ＝８６：１４の重量比の溶媒を用いた以外は、実施例５と同じ手順を実施することによって、固形分２２重量％を有する組成物を得た。
【０１０５】
実施例７：シランモノマーとしてＥＣＨＴＭＯＳを５重量部用いた以外は、実施例６と同じ手順を実施することによって、固形分２２重量％の組成物を得た。
【０１０６】
実施例８：シランモノマーとしてＧＰＴＭＳを５重量部用いた以外は、実施例７と同じ手順を実施することによって、固形分２２重量％の組成物を得た。
【０１０７】
比較例１：１，２−キノンジアジド化合物としてＴＰＡ−５１７  ５．３重量部及びＰＡＣ−ＢＩＯＣ２５  ０．２重量部、及びＰＧＭＥＡ：ＧＢＬ＝８６：１４の重量比の溶媒を用い、シランを用いなかった以外は、実施例１と同じ手順を実施することによって、固形分２２重量％の組成物を得た。
【０１０８】
比較例２：シロキサンポリマー（ａ）１００重量部を基準として、合成例１のシロキサンポリマー（ａ）の溶液１００重量部、１，２−キノンジアジド化合物としてＴＰＡ−５１７  ６．２重量部及びＰＡＣ−ＢＩＯＣ２５  ０．２重量部、シランモノマーとしてＰｈＴＭＯＳ  ４．５重量部、ならびに界面活性剤１．２重量部を均一に混合した。その混合物を、溶媒としてのＰＧＭＥＡとＧＢＬとの混合物（ＰＧＭＥＡ：ＧＢＬ＝９０：１０）中に固形分が２２％になるように溶解した。その混合物を０．２μｍの細孔を有する濾過膜を用いて濾過して固形分２２重量％を有する組成物を得た。
【０１０９】
比較例３：シランモノマーとしてＥＣＨＴＭＯＳを４．５重量部用いた以外は、比較例２と同じ手順を実施することによって、固形分２２重量％の組成物を得た。
【０１１０】
比較例４：シランモノマーとしてＧＰＴＭＳを４．５重量部用いた以外は、比較例２と同じ手順を実施することによって、固形分２２重量％の組成物を得た。
【０１１１】
実験例１：耐薬品性の評価
実施例及び比較例で得られた各組成物を、スピンコートによりガラス基板上にコーティングし、１１０℃に保たれたホットプレート上で９０秒間プリベークして厚さ３．１μｍを有する乾燥膜を形成した。その乾燥膜を、ストリームノズルからの２．３８重量％テトラメチルアンモニウムヒドロキシド水溶液によって、２３℃で６０秒間現像した。次いで、その現像された膜を、２００ｎｍ〜４５０ｎｍの波長を有する光を放射するアライナー（モデル名：ＭＡ６）を用いて、波長３６５ｎｍに基づく露光量２００ｍＪ／ｃｍ２でパターンマスクを介してある特定の期間にわたって露光した（ブリーチング処理）。次いで、その露光膜をコンベクションオーブンにて２３０℃で３０分間加熱して硬化膜を得た。硬化膜の厚さ（Ｔ１）は、非接触式厚み測定装置（ＳＮＵ  Ｐｒｅｃｉｓｉｏｎ）を用いて測定した。
【０１１２】
恒温浴にリワークケミカル（製品名：ＬＴ−３６０）を入れ、温度を５０℃に保った。硬化膜を浴中に１０分間浸漬し、空気でリワークケミカルを除去した。次いで、硬化膜の厚さ（Ｔ２）を測定した。
【０１１３】
この測定値から以下の方程式１により耐薬品性を評価した（膨潤厚さは耐薬品性の評価実験後に計算した）。
【０１１４】
［方程式１］
耐薬品性に関する評価実験後の膨潤厚さ（Å）＝リワークケミカルに浸漬した後の膜厚（Ｔ２）−リワークケミカルに浸漬する前の膜厚（Ｔ１）
【０１１５】
実験例２：感度の評価
実施例及び比較例で得られた組成物のそれぞれを、スピンコーティングによって窒化シリコン基板上にコーティングし、そのコーティングされた基板を１１０℃に保たれたホットプレート上で９０秒間プリベークして、乾燥膜を形成した。その乾燥膜を、２μｍ〜２５μｍの範囲内のサイズの角孔からなるパターンを有するマスクを介して、２００ｎｍ〜４５０ｎｍの波長を有する光を放射するアライナー（モデル名：ＭＡ６）を用いて、３６５ｎｍの波長に基づいて０〜２００ｍＪ／ｃｍ２の照射線量率である特定の時間にわたって露光し、２．３８重量％水酸化テトラメチルアンモニウムの水性現像剤を、スプレーノズルを通して２３℃で噴霧することによって現像した。次いで、その露光済み膜をコンベクションオーブンにて２３０℃で３０分間加熱して、３．０μｍの厚さを有する硬化膜を得た。
【０１１６】
１０μｍのサイズを有するマスクを介して形成された孔パターンについて、１０μｍの限界寸法（ＣＤ、線幅、μｍ）を達成するために必要な露光エネルギーの量を測定した。露光エネルギーが低ければ低いほど、硬化膜の解像度はより良好である。
【０１１７】
実験例３：解像度の評価
実施例及び比較例によって得られた感光性樹脂組成物から製造された硬化膜パターンの解像度を測定するために、微小光学顕微鏡（Ｏｌｙｍｐｕｓ製ＳＴＭ６−ＬＭ）を用いてパターンの最小サイズを観察し、解像度を測定した。すなわち、１０μｍのパターン化孔パターンの限界寸法（ＣＤ：線幅、単位：μｍ）が１０μｍであった場合、最適光照射線量率で硬化させた後の最小パターン寸法を測定した。解像度の値が低ければ低いほど、解像度はより良好である。
【０１１８】
実験例４：膜保持率の評価
硬化膜を調製するための実施例及び比較例で得られた各組成物について、プリベーク、マスクを介する光に対する露光、現像、及び熱硬化を含む実験例３と同じ手順を繰り返した。非接触式膜厚測定装置（ＳＮＵ  Ｐｒｅｃｉｓｉｏｎ）を用いて、プリベーク処理直後の硬化膜の厚さに対する最終硬化膜の厚さの割合を計算することによって、膜保持率を得た。
【０１１９】
実験結果を以下の表１に要約する。
【０１２０】
【表１】
2018533764.tif 000002
【０１２１】
表１に示すように、本発明の組成物から形成された硬化膜は、良好な耐薬品性、感度、現像性、及び保持率を示した。対照的に、本発明の範囲に包含されない比較例による組成物は、少なくとも１つの劣った結果を示した。
【国際調査報告】
2018533764.tif 000003
2018533764.tif 000004